(57)【要約】【課題】  本発明が解決しようとする課題は、重合性の液晶組成物を構成した場合他の液晶化合物と優れた溶解性を有し、前記重合性の液晶組成物を硬化させた場合に優れた耐熱性及び機械強度を示す重合性化合物を提供することである。【解決手段】本願発明の一般式（Ｉ）【化１】2010189282.tif 000031で表される化合物は、他の液晶化合物との優れた溶解性を有することから重合性組成物の構成部材として有用である。又、本願発明の重合性化合物を含有する重合性液晶組成物は、液晶相温度範囲が広く当該重合性組成物を用いた光学異方体は、耐熱性が高く、偏向板、位相差板等の用途に有用である。【選択図】        なし【特許請求の範囲】
【請求項１】
一般式（Ｉ）
【化１】
2010189282.tif 000029
（ただし、Ｒ１及びＲ２はお互い独立して以下の式（R-1）から式（R-15）の何れか
【化２】
2010189282.tif 000030
を表わし、Ｓ１及びＳ２はお互い独立して、酸素原子同士が直接結合しないものとして炭素原子が酸素原子、−ＣＯＯ−、−ＯＣＯ−、−ＯＣＯＯ−に置き換えられても良い炭素数２〜１２のアルキレン基、又は単結合を表わし、Ｌ１、Ｌ２、Ｌ３、Ｌ４、及びＬ５はお互い独立して、単結合、−Ｏ−、−Ｓ−、−ＯＣＨ２−、−ＣＨ２Ｏ−、−Ｃ２Ｈ４−、−ＣＯ−、−ＣＯＯ−、−ＯＣＯ−、−ＯＣＯＯＣＨ２−、−ＣＨ２ＯＣＯＯ−、−ＣＯ−ＮＲ１１−、−ＮＲ１１−ＣＯ−、−ＳＣＨ２−、−ＣＨ２Ｓ−、−ＣＨ＝ＣＨ−ＣＯＯ−、−ＯＣＯ−ＣＨ＝ＣＨ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＯＣＯＣＨ２−、−ＣＨ２ＣＯＯ−、ＣＨ＝ＣＨ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−を表わすが（式中、Ｒ１１は炭素原子１〜４のアルキル基を表す。）、Ｌ２、Ｌ３、Ｌ４の少なくとも１つ以上は―ＣＯＯＣ２Ｈ４−、―ＯＣＯＣ２Ｈ４−、−Ｃ２Ｈ４ＯＣＯ−又は−Ｃ２Ｈ４ＣＯＯ−を表し、Ｍ１及びＭ２はお互い独立して、１，４−フェニレン基、１，４−シクロヘキシレン基、ピリジン−２，５−ジイル基、ピリミジン−２，５−ジイル基、ナフタレン−２，６−ジイル基、テトラヒドロナフタレン−２，６−ジイル基又は１，３−ジオキサン−２，５−ジイル基を表わし、Ｍ１、Ｍ２はお互い独立して無置換であるか又はアルキル基、ハロゲン化アルキル基、ハロゲン化アルコキシ基、アルコキシ基、ハロゲン基、シアノ基、又はニトロ基に置換されていても良く、ｍは０、１又は２を表わすが、ｍが２を表す場合、２個存在するＭ１及びＬ3は同一であっても異なっていても良く、ｐ、ｑ、ｒ、及びｓはお互い独立して０又は１を表わすが、ｐ＋ｑ＋ｒ＋ｓは２以上を表し、Ｌ１、Ｌ５、Ｓ１、Ｓ２、Ｒ１及びＲ２が複数個存在する場合、それぞれは同一であっても異なっていても良く、ｐ、ｑ、ｒ又はｓが０を表す場合、対応する（Ｒ１−Ｓ１−Ｌ１）ｐ、（Ｒ１−Ｓ１−Ｌ１）ｑ、（Ｌ５−Ｓ２−Ｒ２）ｒ、（Ｌ５−Ｓ２−Ｒ２）ｓは水素原子を表す。）で表わされる重合性化合物。
【請求項２】
一般式（Ｉ）において、Ｌ１、Ｌ２、Ｌ３、Ｌ４、及びＬ５がお互い独立して、−Ｏ−、−ＯＣＨ２−、−ＣＨ２Ｏ−、―ＣＯＯ−、−ＯＣＯ−、−Ｃ２Ｈ４−、−Ｃ≡Ｃ−又は単結合を表し、Ｌ２、及びＬ３の少なくとも１つ以上は―ＣＯＯＣ２Ｈ４−、―ＯＣＯＣ２Ｈ４−、−Ｃ２Ｈ４ＯＣＯ−又は−Ｃ２Ｈ４ＣＯＯ−を表し、Ｍ１及びＭ２がお互い独立して、１，４−シクロヘキシレン基、１，４−フェニレン基、ナフタレン−２，６−ジイル基又は、テトラヒドロナフタレン−２，６−ジイル基を表し、Ｍ１及びＭ２がお互い独立してアルキル基、ハロゲン化アルキル基、アルコキシ基、ハロゲン化アルコキシ基、ハロゲン、シアノ基又はニトロ基により置換されていても良い請求項１記載の重合性化合物。
【請求項３】
一般式（Ｉ）において、Ｍ１及びＭ２がお互い独立して、無置換であるかアルキル基、ハロゲン化アルキル基、アルコキシ基、ハロゲン化アルコキシ基、ハロゲン、シアノ基又はニトロ基により置換されていても良い１，４−フェニレン基、又はナフタレン−２，６−ジイル基を表わす請求項１又は２記載の重合性化合物。
【請求項４】
一般式（Ｉ）において、Ｒ１及びＲ２がお互いに独立して式（Ｒ−１）又は式（Ｒ−２）を表わす請求項１、２又は３記載の重合性化合物。
【請求項５】
ｍが０を表す請求項１、２、３又は４記載の重合性化合物。
【請求項６】
Ｓ１が単結合を表す請求項１、２、３、４又は５記載の重合性化合物。
【請求項７】
請求項１から６の何れかに記載される重合性化合物を含有する液晶組成物。
【請求項８】
請求項１から６の何れかに記載される重合性化合物及び光学活性化合物を含有する液晶組成物。
【請求項９】
請求７又は８記載の液晶組成物の重合体により構成される光学異方体
【請求項１０】
請求項９記載の光学異方体を用いることを特徴とする液晶表示素子。
【発明の詳細な説明】
【技術分野】
【０００１】
本発明は多官能重合性化合物、及び当該化合物を含有する液晶組成物、さらに当該液晶組成物の硬化物である光学異方体又は液晶デバイスに関する。
【背景技術】
【０００２】
近年、情報化社会の進展に伴い液晶ディスプレイに必須な偏向板、位相差板などに用いられる光学補償フィルムの重要性は益々高まっており、耐久性が高く、高機能化が求められる光学補償フィルムには重合性の液晶組成物を重合させる例が報告されている。光学補償フィルム等に用いる光学異方体は光学特性だけでなく化合物の重合速度、溶解性、融点、ガラス転移点、重合物の透明性、機械的強度、表面硬度及び耐熱性なども重要な因子となる。更に液晶媒体に重合性化合物を添加して表示特性を向上させる例が報告されている。
【０００３】
重合性の液晶組成物を構成する化合物として従来は、１，４−フェニレン基をエステル結合によって連結した構造を有する化合物（特許文献１参照）や、フルオレン基を有する化合物（特許文献２参照）が提案されている。しかしながら、当該引用文献記載の重合性化合物は溶解性が低い等の問題があった。一方、溶解性を向上させるために構造を非対称とした重合性化合物が開示されており（特許文献３参照）、従来の重合性化合物と比較して溶解性の点で改善がなされているものの現在の要求特性を満たすものではなく、当該引用文献記載の化合物を用いて光学異方体を構成した場合の耐熱性及び機械強度が低い等の問題があった。また光学異方体の機械強度向上の観点から、多官能化合物（特許文献４参照）が提案されている。機械強度を大幅に向上させるためには、２０％以上配合することが好ましいが、上記特許記載の化合物では溶解性に課題がある。
【先行技術文献】
【特許文献】
【０００４】
【特許文献１】特表平１０−５１３４５７号公報
【特許文献２】特開２００５−６０３７３公報
【特許文献３】特表平２００１−５２７５７０公報
【特許文献４】特開２００１−２３３８３７公報
【発明の概要】
【発明が解決しようとする課題】
【０００５】
本発明が解決しようとする課題は、重合性の液晶組成物を構成した場合他の液晶化合物と優れた溶解性を有し、前記重合性の液晶組成物を硬化させた場合に優れた耐熱性及び機械強度を示す重合性化合物を提供することである。
【課題を解決するための手段】
【０００６】
本願発明者らは重合性化合物における種々の置換基の検討を行った結果、特定の構造を有する重合性化合物が前述の課題を解決できることを見出し本願発明を完成するに至った。
【０００７】
本願発明は、一般式（Ｉ）
【０００８】
【化１】
2010189282.tif 000002
【０００９】
（ただし、Ｒ１及びＲ２はお互い独立して以下の式（R-1）から式（R-15）
【００１０】
【化２】
2010189282.tif 000003
【００１１】
の何れかを表わし、Ｓ１及びＳ２はお互い独立して、酸素原子同士が直接結合しないものとして炭素原子が酸素原子、−ＣＯＯ−、−ＯＣＯ−、−ＯＣＯＯ−に置き換えられても良い炭素数２〜１２のアルキレン基、又は単結合を表わし、Ｌ１、Ｌ２、Ｌ３、Ｌ４、及びＬ５はお互い独立して、単結合、−Ｏ−、−Ｓ−、−ＯＣＨ２−、−ＣＨ２Ｏ−、−Ｃ２Ｈ４−、−ＣＯ−、−ＣＯＯ−、−ＯＣＯ−、−ＯＣＯＯＣＨ２−、−ＣＨ２ＯＣＯＯ−、−ＣＯ−ＮＲ１１−、−ＮＲ１１−ＣＯ−、−ＳＣＨ２−、−ＣＨ２Ｓ−、−ＣＨ＝ＣＨ−ＣＯＯ−、−ＯＣＯ−ＣＨ＝ＣＨ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＯＣＯＣＨ２−、−ＣＨ２ＣＯＯ−、−ＣＨ２ＯＣＯ−、―ＣＯＯＣＨ２−、−ＣＨ＝ＣＨ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−を表わすが（式中、Ｒ１１は炭素原子１〜４のアルキル基を表す。）、Ｌ２、Ｌ３、Ｌ４の少なくとも１つ以上は―ＣＯＯＣ２Ｈ４−、―ＯＣＯＣ２Ｈ４−、−Ｃ２Ｈ４ＯＣＯ−又は−Ｃ２Ｈ４ＣＯＯ−を表し、Ｍ１及びＭ２はお互い独立して、１，４−フェニレン基、１，４−シクロヘキシレン基、ピリジン−２，５−ジイル基、ピリミジン−２，５−ジイル基、ナフタレン−２，６−ジイル基、テトラヒドロナフタレン−２，６−ジイル基又は１，３−ジオキサン−２，５−ジイル基を表わし、Ｍ１、Ｍ２はお互い独立して無置換であるか又はアルキル基、ハロゲン化アルキル基、ハロゲン化アルコキシ基、アルコキシ基、ハロゲン基、シアノ基、又はニトロ基に置換されていても良く、ｍは０、１又は２を表わすが、ｍが２を表す場合、２個存在するＭ１及びＬ3は同一であっても異なっていても良く、ｐ、ｑ、ｒ、及びｓはお互い独立して、０又は１を表わすが、ｐ＋ｑ＋ｒ＋ｓは２以上を表し、Ｌ１、Ｌ５、Ｓ１、Ｓ２、Ｒ１及びＲ２が複数個存在する場合、それぞれは同一であっても異なっていても良く、ｐ、ｑ、ｒ又はｓが０を表す場合、対応する（Ｒ１−Ｓ１−Ｌ１）ｐ、（Ｒ１−Ｓ１−Ｌ１）ｑ、（Ｌ５−Ｓ２−Ｒ２）ｒ、（Ｌ５−Ｓ２−Ｒ２）ｓは水素原子を表す。）で表わされる重合性化合物を提供し、当該化合物を構成部材とする液晶組成物、更に、当該液晶組成物を用いた光学異方体又は液晶デバイスを提供する。
【発明の効果】
【００１２】
本願発明の重合性化合物は、他の液晶化合物との優れた溶解性を有することから重合性組成物の構成部材として有用である。又、本願発明の重合性化合物を含有する重合性液晶組成物は、液晶相温度範囲が広く当該重合性組成物を用いた光学異方体は、耐熱性が高く、偏向板、位相差板等の用途に有用である。
【発明を実施するための形態】
【００１３】
一般式（I）において、Ｒ１及びＲ２はお互い独立して下記の重合性基を表す。
【００１４】
【化３】
2010189282.tif 000004
【００１５】
これらの重合基はラジカル重合、ラジカル付加重合、カチオン重合、及びアニオン重合により硬化する。特に重合方法として紫外線重合を行う場合には、式（Ｒ−１）、式（Ｒ−２）、式（Ｒ−４）、式（Ｒ−５）、式（Ｒ−７）、式（Ｒ−１１）、式（Ｒ−１３）又は式（Ｒ−１５）が好ましく、式（Ｒ−１）、式（Ｒ−２）、式（Ｒ−７）、式（Ｒ−１１）又は式（Ｒ−１３）がより好ましく、式（Ｒ−１）又は式（Ｒ−２）が特に好ましい。
【００１６】
Ｓ１及びＳ２はお互い独立してスペーサー基又は単結合を表すが、スペーサー基としては、炭素数２〜６のアルキレン基、又は単結合が好ましく、該アルキレン基は酸素原子同士が直接結合しないものとして炭素原子が酸素原子、−ＣＯＯ−、−ＯＣＯ−、−ＯＣＯＯ−に置き換えられても良い。
【００１７】
Ｌ１、Ｌ２、Ｌ３、Ｌ４、及びＬ５はお互い独立して、単結合、−ＯＣＨ２−、−Ｃ２Ｈ４−、−ＣＨ２Ｏ−、−ＣＯＯ−、−ＯＣＯ−、−ＯＣＯＯＣＨ２−、−ＣＨ２ＯＣＯＯ−、−ＣＨ＝ＣＨ−ＣＯＯ−、−ＯＣＯ−ＣＨ＝ＣＨ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＦ２Ｏ−が好ましく、安価に製造、液晶配向性の観点から、単結合、―ＣＯＯ−、−ＯＣＯ−、又は−ＯＣＨ２−、−ＣＨ２Ｏ−がより好ましい。特に好ましい構造としては、Ｌ２、Ｌ３、Ｌ４の少なくとも１つ以上は―ＣＯＯＣ２Ｈ４−、―ＯＣＯＣ２Ｈ４−、−Ｃ２Ｈ４ＯＣＯ−、又は−Ｃ２Ｈ４ＣＯＯ−を表わし、Ｌ１及びＬ５が単結合を表わす。Ｍ１及びＭ２は、１，４−フェニレン基、ピリジン−２，５−ジイル基、ピリミジン−２，５−ジイル基、又はナフタレン−２，６−ジイル基が好ましく、ｍは０又は１がより好ましい。ｐ、ｑ、ｒ、及びｓはお互い独立して、０又は１を表わすが、ｐ＝ｑ＝ｒ＝ｓ＝１であるか、ｐ＝ｒ＝１、ｑ＝ｓ＝０であるか又は、ｐ＝ｒ＝０、ｑ＝ｓ＝１である場合が好ましく、ｐ＝ｒ＝１、ｑ＝ｓ＝０であることがより好ましい。
【００１８】
一般式（I）で表される化合物は、より具体的には、下記の一般式（I-1）〜一般式（I-15）で表される化合物が好ましい。
【００１９】
【化４】
2010189282.tif 000005
【００２０】
【化５】
2010189282.tif 000006
【００２１】
（式中、ｎ及びｌは、０〜１２の整数を表わすが、０の場合は芳香環に結合している酸素原子は除去する。）
本発明の化合物は以下に記載する合成方法で合成することができる。
（製法１）  一般式（I-1）で表される化合物の製造
プロトカテク酸エチルエステルと塩化ベンジルとの炭酸カリウム等の塩基を用いたエーテル化反応を行いベンジル保護基を２つ有する中間体(S-1)を得て、更に水酸化ナトリウム等の塩基で加水分解を行い、芳香族カルボン酸誘導体(S-2)を得る。次いで、2-（4-ヒドロキシフェニル）エタノールとジシクロヘキシルカルボジイミド等の脱水縮合剤を用いたエステル化反応により中間体(S-3)を得る。
【００２２】
【化６】
2010189282.tif 000007
【００２３】
次いでパラジウムカーボンを用いた接触水素還元によりベンジル基を脱離させ、更に塩化アクリロイルとのエステル化反応により目的物化合物(I-1)を得ることができる。
【００２４】
【化７】
2010189282.tif 000008
【００２５】
（製法２）  一般式（I-3）で表される化合物の製造
没食子酸メチルエステルに6-クロロヘキサノールとの炭酸カリウム等の塩基を用いたエーテル化反応を行い水酸基を３つ有する中間体(S-4)を得て、更に水酸化ナトリウム等の塩基で加水分解を行い、芳香族カルボン酸誘導体(S-5)を得る。次いで、トリエチルアミンを用いたメタクリル酸クロリドとのエステル化反応によりメタクリル基を３つ有する芳香族カルボン酸誘導体（S-6）を得る。
【００２６】
【化８】
2010189282.tif 000009
【００２７】
次いで、メタクリル基を３つ有する芳香族カルボン酸誘導体（S-6）と2-（4-ヒドロキシフェニル）エタノールとのジシクロヘキシルカルボジイミド等の脱水縮合剤を用いたエステル化反応により目的化合物中（I-3）を得ることができる。
【００２８】
【化９】
2010189282.tif 000010
【００２９】
（製法３）  一般式（I-5）で表される化合物の製造
2-フルオロ-4-ヒドロキシ安息香酸エチルエステルと2-（4-ヒドロキシフェニル）エタノールとの錫触媒を用いたエステル交換反応によりフェノール誘導体(S-7)を得る。次いで芳香族カルボン酸誘導体(S-2)とフェノール誘導体(S-7)とのジシクロヘキシルカルボジイミド等の脱水縮合剤を用いたエステル化反応により中間体(S-8)を得る。更にパラジウムカーボンを用いた接触水素還元によりベンジル基を脱離させ、フェノール性水酸基を４つ有する中間体(S-9)を得る。
【００３０】
【化１０】
2010189282.tif 000011
【００３１】
次いで、フェノール性水酸基を４つ有する中間体(S-9)と6-クロロヘキシルアクリレートとの炭酸カリウム等の塩基を用いたエーテル化反応を行い目的物化合物(I-5)を得ることができる。
【００３２】
【化１１】
2010189282.tif 000012
【００３３】
（製法４）  一般式（I-7）で表される化合物の製造
6-ヒドロキシ-2-ナフトエ酸エチルエステルと2-（4-ヒドロキシフェニル）エタノールとの錫触媒を用いたエステル交換反応によりナフトール誘導体(S-10)を得る。
【００３４】
【化１２】
2010189282.tif 000013
【００３５】
3,5-ジヒドロキシ安息香酸エチルエステルに3-クロロプロパノールとの炭酸カリウム等の塩基を用いたエーテル化反応を行い水酸基を２つ有する中間体(S-11)を得て、更に水酸化ナトリウム等の塩基で加水分解を行い、芳香族カルボン酸誘導体(S-12)を得る。次いで、トリエチルアミンを用いたアクリル酸クロリドとのエステル化反応によりアクリル基を２つ有する芳香族カルボン酸誘導体（S-13）を得る。
更に芳香族カルボン酸誘導体 (S-13)とナフトール誘導体(S-10)とのジシクロヘキシルカルボジイミド等の脱水縮合剤を用いたエステル化反応により目的化合物(I-7)を得ることができる。
【００３６】
【化１３】
2010189282.tif 000014
【００３７】
（製法５）  一般式（I-11）で表される化合物の製造
N-メチロールアクリルアミドと6-クロロヘキサン酸とのジシクロヘキシルカルボジイミド等の脱水縮合剤を用いたエステル化反応によりアクリルアミド化合物(S-14)を得る。次いで、中間体(S-3)をパラジウムによる接触水素還元によりベンジル基を脱離させた化合物(S-15)とアクリルアミド化合物(S-14)との炭酸カリウム等の塩基を用いたエーテル化反応を行い目的化合物(I-11)を得ることができる。
【００３８】
【化１４】
2010189282.tif 000015
【００３９】
本願発明の化合物は、ネマチック液晶、スメクチック液晶、キラルスメクチック、及びコレステリック液晶組成物に使用できる。本願発明の液晶組成物は、本願発明の化合物を一種以上用いる以外に、任意の範囲で他の重合性化合物を添加しても構わない。本願発明の重合性液晶組成物中に含まれる重合性液晶化合物としては、重合性官能基としてアクリロイルオキシ基、メタアクリロイルオキシ基を有するものが特に好ましい。更に重合性液晶化合物としては、重合性官能基を分子内に２つ以上持つものが好ましい。また、本願発明の液晶組成物がコレステリック液晶の場合は、キラル化合物の添加が好ましい。更に重合性基を有しない液晶組成物に添加しても構わなく、特に高分子安定化液晶デバイスに有用な材料である。
【００４０】
本願発明以外の重合性化合物の具体例としては、一般式（I）で表される化合物を含有する以外に制限はないが、組み合わせて使用する重合性液晶化合物としては、化合物中にアクリロイルオキシ基（R-1）又はメタアクリロイルオキシ基（R-2）を有するものが好ましく、重合性官能基を分子内に２つ以上持つものがより好ましい。
【００４１】
組み合わせて使用する重合性液晶化合物として具体的には一般式（II）及び一般式（III）
【００４２】
【化１５】
2010189282.tif 000016
【００４３】
ただし、式中Ａは、Ｈ、Ｆ、Ｃｌ、ＣＮ、ＳＣＮ、ＯＣＦ３、１〜１２個の炭素原子を有するアルキル基であり、酸素原子同士が直接結合しないものとして炭素原子が酸素原子、硫黄原子、−ＣＯ−、―ＣＯＯ−、−ＯＣＯ−、−ＯＣＯＯ、−ＣＨ＝ＣＨ−、−Ｃ≡Ｃ−で置換されて良く、又は−Ｌ８−Ｓ４−Ｒ４、及び
【００４４】
【化１６】
2010189282.tif 000017
【００４５】
であり、Ｒ３及びＲ４は、重合性基であり、Ｓ３及びＳ４は、お互い独立して単結合、又は１〜１２個の炭素原子を有するアルキレン基を表わし、ここで一つ以上の−ＣＨ２−は、酸素原子同士が直接結合しないものとして炭素原子が酸素原子、−ＣＯＯ−、−ＯＣＯ−、−ＯＣＯＯ−に置き換えられても良く、Ｌ６、Ｌ７、及びＬ８はお互い独立して、単結合、−Ｏ−、−Ｓ−、−ＯＣＨ２−、−ＣＨ２Ｏ−、−ＣＯ−、―ＣＯＯ−、−ＯＣＯ−、−ＯＣＯＯＣＨ２−、−ＣＨ２ＯＣＯＯ−、−ＣＯ−ＮＲ１１−、−ＮＲ１１−ＣＯ−、−ＳＣＨ２−、−ＣＨ２Ｓ−、―ＣＨ＝ＣＨ−ＣＯＯ−、−ＯＣＯ−ＣＨ＝ＣＨ−、―ＣＯＯＣ２Ｈ４−、―ＯＣＯＣ２Ｈ４−、―Ｃ２Ｈ４ＯＣＯ−、―Ｃ２Ｈ４ＣＯＯ−、−ＯＣＯＣＨ２−、−ＣＨ２ＯＣＯ−、―ＣＨ２ＣＯＯ−、―ＣＯＯＣＨ２−、−ＣＨ＝ＣＨ−、−Ｃ２Ｈ４−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−を表わすが（式中、Ｒ１１は炭素原子１〜４のアルキル基を表わす。）、Ｍ３、及びＭ４はお互い独立して、１，４−フェニレン基、１，４−シクロヘキシレン基、ピリジン−２，５−ジイル基、ピリミジン−２，５−ジイル基、ナフタレン−２，６−ジイル基、テトラヒドロナフタレン−２，６−ジイル基又は１，３−ジオキサン−２，５−ジイル基を表わすが、Ｍ３、及びＭ４はお互い独立して無置換であるか又はアルキル基、ハロゲン化アルキル基、アルコキシ基、ハロゲン化アルコキシ基、ハロゲン基、シアノ基、又はニトロ基に置換されていても良く、ｎは０、１、２又は３を表わす。ｎが２又は３を表す場合、２個あるいは３個存在するＬ５及びＭ４は同一であっても異なっていても良い。
【００４６】
特に好ましい化合物としては、Ｌ６、Ｌ７、及びＬ８はお互い独立して、単結合、−Ｏ−、―ＣＯＯＣ２Ｈ４−、―ＯＣＯＣ２Ｈ４−、―Ｃ２Ｈ４ＯＣＯ−、―Ｃ２Ｈ４ＣＯＯ−、−ＣＯＯ−又は−ＯＣＯ−を表し、Ｍ３、及びＭ４はお互い独立して、１，４−フェニレン基、１，４−シクロヘキシレン基、ピリジン−２，５−ジイル基、ピリミジン−２，５−ジイル基、ナフタレン−２，６−ジイル基で表される化合物が好ましい。
【００４７】
一般式（II）で表される化合物は具体的には、一般式（II-1）〜一般式（II-23）で表される化合物が好ましい。
【００４８】
【化１７】
2010189282.tif 000018
【００４９】
【化１８】
2010189282.tif 000019
【００５０】
（式中、ａ及びｂは、０〜１２の整数を表すが、０の場合は芳香環に結合している酸素原子は除去する。）また本願発明の液晶組成物に使用する重合性液晶化合物としては、液晶温度範囲や複屈折率の調節、粘度低減を目的として一般式（III-1）〜一般式（III-11）を配合することが好ましい。
【００５１】
【化１９】
2010189282.tif 000020
【００５２】
式中、ａ及びｂは、０〜１２の整数を表わすが、ａが０の場合は芳香環に結合している酸素原子は除去する。本願発明の液晶組成物がキラルスメクチック液晶あるいはコレステリック液晶の場合は、通常キラル化合物を添加するが、具体的な化合物としては一般式（IV-1）〜一般式（IV-7）に示される。キラル化合物の配合量は、液晶組成物に対して、０．５〜５０重量％が好ましく、２〜３０重量％がより好ましい。
【００５３】
【化２０】
2010189282.tif 000021
【００５４】
（式中、ａ及びｂは、０〜１２の整数を表わすが、０の場合は芳香環に結合している酸素原子は除去する。）更に本発明の液晶組成物に、重合性基を有しない液晶組成物に添加してもよく、通常の液晶デバイス、例えばＳＴＮ（スーパー・ツイステッド・ネマチック）液晶や、ＴＮ（ツイステッド・ネマチック）液晶、ＴＦＴ（薄膜トランジスター）液晶等に使用されるネマチック液晶組成物、強誘電液晶組成物等が挙げられる。
【００５５】
また、重合性官能基を有する化合物であって、液晶性を示さない化合物を添加することもできる。このような化合物としては、通常、この技術分野で高分子形成性モノマーあるいは高分子形成性オリゴマーとして認識されるものであれば特に制限なく使用することができるが、その添加量は組成物として液晶性を呈するように調整する必要がある。
【００５６】
本発明の液晶組成物は、重合開始剤を添加しなくても熱及び光による重合が可能であるが、光重合開始剤の添加が好ましい。添加する光重合開始剤の濃度は、0.1〜10質量%が好ましく、0.2〜10質量%がさらに好ましく、0.4〜5質量%が特に好ましい。光開始剤としては、ベンゾインエーテル類、ベンゾフェノン類、アセトフェノン類、ベンジルケタール類、アシルフォスフィンオキサイド類等が挙げられる。
【００５７】
また、本発明の液晶組成物には、その保存安定性を向上させるために、安定剤を添加することもできる。使用できる安定剤としては、例えば、ヒドロキノン類、ヒドロキノンモノアルキルエーテル類、第三ブチルカテコール類、ピロガロール類、チオフェノール類、ニトロ化合物類、β−ナフチルアミン類、β−ナフトール類、ニトロソ化合物等が挙げられる。安定剤を使用する場合の添加量は、液晶組成物に対して０．００５〜１質量％の範囲が好ましく、０．０２〜０．５質量％がさらに好ましく、０．０３〜０．１質量％が特に好ましい。
【００５８】
また、本発明の液晶組成物を位相差フィルム、偏光フィルムや配向膜の原料、又は印刷インキ及び塗料、保護膜等の用途に利用する場合には、その目的に応じて金属、金属錯体、染料、顔料、色素、蛍光材料、燐光材料、界面活性剤、レベリング剤、チキソ剤、ゲル化剤、多糖類、紫外線吸収剤、赤外線吸収剤、抗酸化剤、イオン交換樹脂、酸化チタン等の金属酸化物等を添加することもできる。
【００５９】
次に本発明の光学異方体について説明する。本発明の液晶組成物を重合させることによって製造される光学異方体は種々の用途に利用できる。例えば、本発明の重合性液晶組成物を、配向させない状態で重合させた場合、光散乱板、偏光解消板、モアレ縞防止板として利用可能である。また、本発明の重合性液晶組成物を配向させた状態において、重合させることにより製造された光学異方体は、物理的性質に光学異方性を有しており、有用である。このような光学異方体は、例えば、本発明の重合性液晶組成物表面を、布等でラビング処理した基板、もしくは有機薄膜を形成した基板表面を布等でラビング処理した基板、あるいはＳｉＯ２を斜方蒸着した配向膜を有する基板上に担持させるか、基板間に挟持させた後、本発明の液晶を重合させることによって製造することができる。
【００６０】
重合性液晶組成物を基板上に担持させる際の方法としては、スピンコーティング、ダイコーティング、エクストルージョンコーティング、ロールコーティング、ワイヤーバーコーティング、グラビアコーティング、スプレーコーティング、ディッピング、プリント法等を挙げることができる。またコーティングの際、重合性液晶組成物をそのまま使用しても有機溶媒を添加しても良い。有機溶媒としては、酢酸エチル、テトラヒドロフラン、トルエン、ヘキサン、メタノール、エタノール、ジメチルホルムアミド、塩化メチレン、イソプロパノール、アセトン、メチルエチルケトン、アセトニトリル、セロソルブ、シクロヘキサノン、γ−ブチルラクトン、アセトキシ−２−エトキシエタン、プロピレングリコールモノメチルアセタート、Ｎ−メチルピロリジノン類を挙げることができる。これらは単独でも、組み合わせて用いても良く、その蒸気圧と重合性液晶組成物の溶解性を考慮し、適宜選択すれば良い。また、その添加量は９０重量％以下が好ましい。添加した有機溶媒を揮発させる方法としては、自然乾燥、加熱乾燥、減圧乾燥、減圧加熱乾燥を用いることができる。重合性液晶材料の塗布性をさらに向上させるためには、基板上にポリイミド薄膜等の中間層を設けることや、重合性液晶材料にレベリング剤を添加するのも有効である。基板上にポリイミド薄膜等の中間層を設けるのは、重合性液晶材料を重合させて得られる光学異方体と基板の密着性が良くない場合に、密着性を向上させる手段としても有効である。
【００６１】
液晶組成物を基板間に挟持させる方法としては、毛細管現象を利用した注入法が挙げられる。基板間に形成された空間を減圧し、その後液晶材料を注入する手段も有効である。
【００６２】
ラビング処理、あるいはＳｉＯ２の斜方蒸着以外の配向処理としては、液晶材料の流動配向の利用や、電場又は磁場の利用を挙げることができる。これらの配向手段は単独で用いても、また組み合わせて用いても良い。さらに、ラビングに代わる配向処理方法として、光配向法を用いることもできる。この方法は、例えば、ポリビニルシンナメート等の分子内に光二量化反応する官能基を有する有機薄膜、光で異性化する官能基を有する有機薄膜又はポリイミド等の有機薄膜に、偏光した光、好ましくは偏光した紫外線を照射することによって、配向膜を形成するものである。この光配向法に光マスクを適用することにより配向のパターン化が容易に達成できるので、光学異方体内部の分子配向も精密に制御することが可能となる。
【００６３】
基板の形状としては、平板の他に、曲面を構成部分として有していても良い。基板を構成する材料は、有機材料、無機材料を問わずに用いることができる。基板の材料となる有機材料としては、例えば、ポリエチレンテレフタレート、ポリカーボネート、ポリイミド、ポリアミド、ポリメタクリル酸メチル、ポリスチレン、ポリ塩化ビニル、ポリテトラフルオロエチレン、ポリクロロトリフルオロエチレン、ポリアリレート、ポリスルホン、トリアセチルセルロース、セルロース、ポリエーテルエーテルケトン等が挙げられ、また、無機材料としては、例えば、シリコン、ガラス、方解石等が挙げられる。
【００６４】
これらの基板を布等でラビングすることによって適当な配向性を得られない場合、公知の方法に従ってポリイミド薄膜又はポリビニルアルコール薄膜等の有機薄膜を基板表面に形成し、これを布等でラビングしても良い。また、通常のＴＮ液晶デバイス又はＳＴＮ液晶デバイスで使用されているプレチルト角を与えるポリイミド薄膜は、光学異方体内部の分子配向構造を更に精密に制御することができることから、特に好ましい。
【００６５】
また、電場によって配向状態を制御する場合には、電極層を有する基板を使用する。この場合、電極上に前述のポリイミド薄膜等の有機薄膜を形成するのが好ましい。
【００６６】
本発明の液晶組成物を重合させる方法としては、迅速な重合の進行が望ましいので、紫外線又は電子線等の活性エネルギー線を照射することによって重合させる方法が好ましい。紫外線を使用する場合、偏光光源を用いても良いし、非偏光光源を用いても良い。また、液晶組成物を２枚の基板間に挟持させて状態で重合を行う場合には、少なくとも照射面側の基板は活性エネルギー線に対して適当な透明性が与えられていなければならない。また、光照射時にマスクを用いて特定の部分のみを重合させた後、電場や磁場又は温度等の条件を変化させることにより、未重合部分の配向状態を変化させて、さらに活性エネルギー線を照射して重合させるという手段を用いても良い。また、照射時の温度は、本発明の液晶組成物の液晶状態が保持される温度範囲内であることが好ましい。特に、光重合によって光学異方体を製造しようとする場合には、意図しない熱重合の誘起を避ける意味からも可能な限り室温に近い温度、即ち、典型的には２５℃での温度で重合させることが好ましい。活性エネルギー線の強度は、０．１ｍＷ／ｃｍ２〜２Ｗ／ｃｍ２が好ましい。強度が０．１ｍＷ／ｃｍ２以下の場合、光重合を完了させるのに多大な時間が必要になり生産性が悪化してしまい、２Ｗ／ｃｍ２以上の場合、重合性液晶化合物又は重合性液晶組成物が劣化してしまう危険がある。
【００６７】
重合によって得られた本発明の光学異方体は、初期の特性変化を軽減し、安定的な特性発現を図ることを目的として熱処理を施すこともできる。熱処理の温度は５０〜２５０℃の範囲で、また熱処理時間は３０秒〜１２時間の範囲が好ましい。
【００６８】
このような方法によって製造される本発明の光学異方体は、基板から剥離して単体で用いても、剥離せずに用いても良い。また、得られた光学異方体を積層しても、他の基板に貼り合わせて用いてもよい。
【実施例】
【００６９】
以下、実施例を挙げて本発明を更に詳述するが、本発明はこれらの実施例に限定されるものではない。また、以下の実施例及び比較例の組成物における「%」は『質量%』を意味する。
（実施例１）  一般式（Ｉ−１−１）で表される化合物の製法
【００７０】
【化２１】
2010189282.tif 000022
【００７１】
（第一工程）  撹拌装置、冷却器、及び温度計を備えた反応容器にプロトカテク酸エチル  １８．２ｇ（１００ミリモル）、ベンジルクロリド  ２７．８ｇ（２２０ミリモル）、炭酸カリウム  ４１ｇ（３００ミリモル）、ジメチルホルムアミド  ３００ｍｌを仕込み、窒素ガス雰囲気下で反応器を１００℃に加熱し反応させた。反応終了後、酢酸エチル、純水を加え分液し、１０％塩酸水溶液、純水、飽和食塩水で有機層を洗浄した。溶媒を留去した後、２倍量（重量比）のシリカゲルカラムにより精製を行い式（Ｓ−１）に示す化合物２９ｇを得た。
（第二工程）  撹拌装置、及び温度計を備えた反応容器に、式（Ｓ−１）に示す化合物２０ｇ（５５ミリモル）、  水酸化ナトリウム  ５．３ｇ（１３２ミリモル）、エタノール  ２００ｍｌ、純水５０ｍｌ加え、６０℃で２時間攪拌して加水分解を行った。反応終了後、１０％塩酸水溶液を加え反応液を中和した。反応液を冷却後、析出した結晶をろ過し、水、エタノールで結晶を洗浄し、乾燥させた。更に得られた3,4-ジベンジルオキシ安息香酸  １８ｇ（５３ミリモル）を撹拌装置、冷却器及び温度計を備えた反応容器に仕込み、更に2-（4-ヒドロキシフェニル）エタノール  ３．７ｇ（２７ミリモル）、ジメチルアミノピリジン  ６１０ｍｇ、塩化メチレン  ２００ｍｌを仕込んだ。氷冷バスにて５℃以下に反応容器を保ち、窒素ガスの雰囲気下でジイソプロピルカルボジイミド  ８ｇ（６３ミリモル）をゆっくり滴下した。滴下終了後、反応容器を室温に戻し５時間反応させた。反応液をろ過した後、ろ液に塩化メチレン２００ｍｌを加え、１０％塩酸水溶液で洗浄し、更に飽和食塩水で洗浄し、有機層を無水硫酸ナトリウムで乾燥させた。溶媒を留去した後、２倍量（重量比）のシリカゲルカラムにより精製を行い、塩化メチレン／メタノールによる再結晶により式（Ｓ−３）に示す化合物１７．７ｇを得た。
（第三工程）  撹拌装置備えたオートクレーブ容器に、上記式（Ｓ−３）に示す化合物  １７．７ｇ（２３ミリモル）、５％パラジウムカーボン  ８９０ｍｇ、テトラヒドロフラン１００ｍｌ、エタノール２０ｍｌを仕込み、０．３ＭＰａの水素にて還元反応（室温、８時間）を行った。反応液をろ過した後、反応溶媒を留去して式（Ｓ−１６）に示す化合物９．３ｇを得た。
（第四工程）  撹拌装置、冷却器及び温度計を備えた反応容器に、上記の式（Ｓ−１６）に示す化合物９．３ｇ（２３ミリモル）、アクリル酸クロリド  １０ｇ（１１０ミリモル）、塩化メチレン５０ｍｌを仕込み、窒素ガス雰囲気下で反応器を５℃以下に冷却した。次いでトリエチルアミン  １１ｇ（１１０ミリモル）をゆっくり滴下した。滴下終了後、２０℃以下で３時間反応させた。反応終了後、塩化メチレンを加え、１０％塩酸水溶液、純水、飽和食塩水で有機層を洗浄し、有機層を無水硫酸ナトリウムで乾燥させた。溶媒を留去した後、２倍量（重量比）のシリカゲルカラムにより精製を行い式（Ｉ−１−１）に示す目的の化合物１１．５ｇを得た。この化合物の融点は、１３１℃であった。
（物性値）
Ｈ−ＮＭＲ（溶媒：重クロロホルム）：δ：３．０８（ｔ，２Ｈ）， ４．５４（ｔ，２Ｈ），６．０２−６．０７（ｍ，４Ｈ），６．２３−６．３２（ｍ，４Ｈ），６．５７−６．６４（ｍ，４Ｈ），７．１５（ｄ，２Ｈ），７．２６−７．３３（ｍ，４Ｈ），７．４１（ｄ，２Ｈ），７．９２−７．９６（ｍ，２Ｈ），８．０９−８．１６（ｍ，２Ｈ）
１３Ｃ−ＮＭＲ（溶媒：重クロロホルム）：δ：３４．７，６４．８，１２１．５，１２３．３，１２３．５，１２４．８，１２５．４，１２６．６，１２６．７，１２８．０，１２９．８，１３９．１，１４９．７，１６４．３，１６５．８
赤外吸収スペクトル（ＩＲ）（ＫＢｒ）：２９２５，２８５５，１７６０，１６５２−１６２２，８０９  ｃｍ−１
融点：１３１℃
（実施例２）  一般式（Ｉ−３−１）で表される化合物の製法
【００７２】
【化２２】
2010189282.tif 000023
【００７３】
（第一工程）  撹拌装置、冷却器、及び温度計を備えた反応容器にプロトカテク酸エチル  １８．２ｇ（１００ミリモル）、６−クロロヘキサノール  ３０ｇ（２２０ミリモル）、炭酸カリウム  ４１．４ｇ（３００ミリモル）、ジメチルホルムアミド  ５００ｍｌを仕込み、窒素ガス雰囲気下で反応器を１００℃に加熱し反応させた。反応終了後、酢酸エチル、純水を加え分液し、１０％塩酸水溶液、純水、飽和食塩水で有機層を洗浄し、有機層を無水硫酸ナトリウムで乾燥させた。溶媒を留去した後、２倍量（重量比）のシリカゲルカラムにより精製を行い式（Ｓ−１７）に示す化合物３２ｇを得た。
（第二工程）  撹拌装置、及び温度計を備えた反応容器に、上記式（Ｓ−１７）に示す化合物３２ｇ（８４ミリモル）、  水酸化ナトリウム  ４ｇ（１００ミリモル）、エタノール  ３００ｍｌ、純水５０ｍｌ加え、６０℃で２時間攪拌して加水分解を行った。反応終了後、１０％塩酸水溶液を加え反応液を中和した。反応液を冷却後、析出した結晶をろ過し、水、エタノールで結晶を洗浄し、乾燥させた。更に得られた3,4-ジ（6-ヒドロキシヘキシルオキシ）安息香酸を撹拌装置、冷却器及び温度計を備えた反応容器に仕込み、更にアクリル酸クロリド  ９．５ｇ（１００ミリモル）、塩化メチレン３００ｍｌを仕込み、窒素ガス雰囲気下で反応器を５℃以下に冷却した。次いでトリエチルアミン  １０ｇ（１００ミリモル）をゆっくり滴下した。滴下終了後、２０℃以下で３時間反応させた。反応終了後、塩化メチレンを加え、１０％塩酸水溶液、純水、飽和食塩水で有機層を洗浄し、有機層を無水硫酸ナトリウムで乾燥させた。溶媒を留去した後、２倍量（重量比）のシリカゲルカラムにより精製を行い式（Ｓ−１８）に示す化合物２９ｇを得た。
（第三工程）  攪拌機、冷却器及び温度計を備えた反応容器に、上記の式（Ｓ−１８）に示す化合物２９ｇ（６３．ミリモル）、2-（4-ヒドロキシフェニル）エタノール  ４．３ｇ（３１ミリモル）、ジメチルアミノピリジン  ９００ｍｇ、塩化メチレン  ３００ｍｌを仕込み、氷冷バスにて５℃以下に反応容器を保ち。窒素ガスの雰囲気下でジイソプロピルカルボジイミド  ９．５ｇ（７５ミリモル）をゆっくり滴下した。滴下終了後、反応容器を室温に戻し５時間反応させた。反応液をろ過した後、ろ液に塩化メチレン２００ｍｌを加え、１０％塩酸水溶液で洗浄し、更に飽和食塩水で洗浄し、有機層を無水硫酸ナトリウムで乾燥させた。溶媒を留去した後、２倍量（重量比）のシリカゲルカラムにより精製を行い、塩化メチレン／メタノールによる再結晶により式（Ｉ−３−１）に示す目的の化合物２６ｇを得た。この化合物の融点は、５９℃であった。
（物性値）
Ｈ−ＮＭＲ（溶媒：重クロロホルム）：δ：１．４６−１．５５（ｍ，１６Ｈ）， １．６８−１．７２（ｍ，８Ｈ），１．８５−１．８８（ｍ，８Ｈ），３．０９（ｔ，２Ｈ），４．０３−４．０８（ｍ，８Ｈ）,４．１４−４．１９（ｍ，８Ｈ），４．５１（ｔ，２Ｈ），５．８０（ｍ，４Ｈ），６．１２（ｍ，４Ｈ），６．３７（ｍ，４Ｈ），６．８７（ｄｄ，２Ｈ），７．１３（ｄ，２Ｈ），７．２６（ｍ，２Ｈ）７．５１（ｍ，２Ｈ），７．６４（ｄ，２Ｈ）
１３Ｃ−ＮＭＲ（溶媒：重クロロホルム）：δ：２５．７，２５．８，２８．６，２９．０，２９．１,３４．８，６４．５，６４．５，６５．１，６８．７，６８．８，６８．９，１１１．７，１１４．０，１１４．３，１２１．５，１２３．３，１２４．２，１２８．４，１２９．８，１３０．３，１３５．３，１４８．１，１５２．８，１５３．４，１６４．７，１６６．０
赤外吸収スペクトル（ＩＲ）（ＫＢｒ）：２９２５，２８５５，１７６０，１６５２−１６２２，８０９  ｃｍ−１
融点：５９℃
（実施例３）  一般式（Ｉ−６−１）で表される化合物の製法
【００７４】
【化２３】
2010189282.tif 000024
【００７５】
（第一工程）  撹拌装置、冷却器、水分計及び温度計を備えた反応容器に2-（4-ヒドロキシフェニル）エタノール  １３．８ｇ（１００ミリモル）、ヒドロキシ安息香酸メチル  １４ｇ（９０ミリモル）、ジブチル錫オキシド  ７４０ｍｇ、キシレン  ３００ｍｌを仕込み、反応器を１５０℃に加熱し還流させた。1時間に一度水分計に溜まった溶媒を除去し、同量のキシレンを加えた。反応終了後、反応液を冷却し、結晶をろ過した。ろ液をトルエン／メタノールの１／１混合溶媒で洗浄した後、結晶を乾燥させ式（Ｓ−１９）に示す化合物２４ｇを得た。
（第二工程）  攪拌機、冷却器及び温度計を備えた反応容器に、上記の式（Ｓ−１９）に示す化合物１０ｇ（３９ミリモル）、及び実施例２で合成した式（Ｓ−１８）に示す化合物３６ｇ（７８ミリモル）、ジメチルアミノピリジン  １ｇ、塩化メチレン  ５００ｍｌを仕込み、氷冷バスにて５℃以下に反応容器を保ち。窒素ガスの雰囲気下でジイソプロピルカルボジイミド  １１．８ｇ（９３．６ミリモル）をゆっくり滴下した。滴下終了後、反応容器を室温に戻し５時間反応させた。反応液をろ過した後、ろ液に塩化メチレン２００ｍｌを加え、１０％塩酸水溶液で洗浄し、更に飽和食塩水で洗浄し、有機層を無水硫酸ナトリウムで乾燥させた。溶媒を留去した後、２倍量（重量比）のシリカゲルカラムにより精製を行い、塩化メチレン／メタノールによる再結晶により式（Ｉ−６−１）に示す目的の化合物３５ｇを得た。この化合物の融点は、７８℃であった。
（物性値）
Ｈ−ＮＭＲ（溶媒：重クロロホルム）：δ：１．４７−１．５６（ｍ，１６Ｈ）， １．６９−１．７４（ｍ，８Ｈ），１．８５−１．８８（ｍ，８Ｈ），３．０９（ｔ，２Ｈ），４．０５−４．０９（ｍ，８Ｈ）,４．１５−４．１９（ｍ，８Ｈ），４．５６（ｔ，２Ｈ），５．８０（ｍ，４Ｈ），６．１２（ｍ，４Ｈ），６．３７（ｍ，４Ｈ），６．９２（ｍ，２Ｈ），７．１５（ｄ，２Ｈ），７．２６（ｄ，２Ｈ）,７．２９（ｄ，２Ｈ），７．６５（ｍ，２Ｈ），７．８０（ｍ，２Ｈ），８．１０（ｄ，２Ｈ）
１３Ｃ−ＮＭＲ（溶媒：重クロロホルム）：δ：２５．７，２５．８，２８．６，２９．０，２９．１，３４．８，６４．４，６４．５，６８．７，６８．８，６９．０，１１１．７，１１４．４，１２１．７，１２３．３，１２４．２，１２８．４，１２９．８，１３０．３，１３５．３，１４８．１，１５２．８，１５３．４，１６４．７，１６６．０
赤外吸収スペクトル（ＩＲ）（ＫＢｒ）：２９２５，２８５５，１７６０，１６５２−１６２２，８０９  ｃｍ−１
融点：７８℃
（比較例１）  一般式（Ｓ−２４）で表される化合物の製法
冷却器及び温度計を備えた反応容器に、実施例２の式（Ｓ−１８）に示す化合物１０ｇ（２１．６ミリモル）、ヒドロキノン  １．２ｇ（１０．８ミリモル）、ジメチルアミノピリジン  ２４０ｍｇ、塩化メチレン  １００ｍｌを仕込み、氷冷バスにて５℃以下に反応容器を保ち。窒素ガスの雰囲気下でジイソプロピルカルボジイミド  ３．３ｇ（２６ミリモル）をゆっくり滴下した。滴下終了後、反応容器を室温に戻し５時間反応させた。反応液をろ過した後、ろ液に塩化メチレン５０ｍｌを加え、１０％塩酸水溶液で洗浄し、更に飽和食塩水で洗浄し、有機層を無水硫酸ナトリウムで乾燥させた。溶媒を留去した後、２倍量（重量比）のシリカゲルカラムにより精製を行い、塩化メチレン／メタノールによる再結晶により式（Ｓ−２０）に示す目的の化合物８ｇを得た。この化合物の融点は、８０℃であった。
【００７６】
【化２４】
2010189282.tif 000025
【００７７】
（物性値）
Ｈ−ＮＭＲ（溶媒：重クロロホルム）：δ：１．４６−１．５６（ｍ，１６Ｈ）， １．７０−１．７４（ｍ，８Ｈ），１．８６−１．９２（ｍ，８Ｈ），４．０６−４．１０（ｍ，８Ｈ）,４．１５−４．１９（ｍ，８Ｈ），５．７９（ｍ，４Ｈ），６．１２（ｍ，４Ｈ），６．３７（ｍ，４Ｈ），６．９２（ｄ，２Ｈ），７．２６（ｓ，４Ｈ）,７．６６（ｓ，２Ｈ），７．８４（ｄ，２Ｈ）
１３Ｃ−ＮＭＲ（溶媒：重クロロホルム）：δ：２５．７，２５．８，２８．６，２９．０，２９．１，６４．４，６４．５，６８．８，６９．０，１１１．７，１１４．４，１２１．７，１２２．５，１２４．２，１２８．４，１３０．３，１４８．２，１４８．３，１５３．４，１６４．７，１６６．０
赤外吸収スペクトル（ＩＲ）（ＫＢｒ）：２９２５，２８５５，１７６０，１６５２−１６２２，８０９  ｃｍ−１
融点：８０℃
（実施例４）
以下に示す組成の重合性液晶組成物（組成物１）を調製した。
【００７８】
【化２５】
2010189282.tif 000026
【００７９】
式（Ｉ−１）及び（Ｉ−６−１）で表される化合物を含有する重合性液晶組成物（組成物１）は、良好な相溶安定性を有し、ネマチック液晶相を示した。この組成物に光重合開始剤  イルガキュアー９０７（チバスペシャリティーケミカル社製）を３％添加して重合性液晶組成物（組成物２）を調製した。この組成物２のシクロヘキサノン溶液を、ポリイミド付きガラスにスピンコートし、これに高圧水銀ランプを用いて４ｍＷ／ｃｍ２の紫外線を１２０秒間照射したところ、組成物２が均一な配向状態を保ったまま重合し、光学異方体が得られた。この光学異方体の表面硬度（ＪＩＳ−Ｓ−Ｋ−５４００による）は２Ｈであった。得られた光学異方体の加熱前の位相差を１００％としたとき、２４０℃、１時間加熱後の位相差は９０％であり、位相差減少率は１０％だった。
（比較例２）
以下に示す組成の重合性液晶組成物（組成物３）を調製した。この組成物３は組成物１の式（Ｉ−１）及び（Ｉ−６−１）で表される化合物を比較例１で製造例を示した式（Ｓ−２０）で表される化合物及び同様に製造される式（Ｓ−２１）で表される化合物に置き換えたものとなっている。
【００８０】
【化２６】
2010189282.tif 000027
【００８１】
重合性液晶組成物は、ネマチック液晶相を示したが、溶解性が悪く室温１時間で結晶が析出した。連結基として、―ＣＯＯＣ２Ｈ４−、―ＯＣＯＣ２Ｈ４−、−Ｃ２Ｈ４ＯＣＯ−又は−Ｃ２Ｈ４ＣＯＯ−を有する化合物は他の材料との相溶性に優れることが示された。
（比較例３）
以下に示す組成の重合性液晶組成物（組成物４）を調製した。
【００８２】
【化２７】
2010189282.tif 000028
【００８３】
重合性液晶組成物（組成物４）は、連結基として−Ｃ２Ｈ４ＯＣＯ−を有する化合物を含有するため、良好な相溶安定性を有し、ネマチック液晶相を示した。この組成物に光重合開始剤  イルガキュアー９０７（チバスペシャリティーケミカル社製）を３％添加して重合性液晶組成物（組成物５）を調製した。この組成物５のシクロヘキサノン溶液を、ポリイミド付きガラスにスピンコートし、これに高圧水銀ランプを用いて４ｍＷ／ｃｍ２の紫外線を１２０秒間照射したところ、組成物５が均一な配向状態を保ったまま重合し、光学異方体が得られた。この光学異方体の表面硬度（ＪＩＳ−Ｓ−Ｋ−５４００による）は２Ｂであった。得られた光学異方体の加熱前の位相差を１００％としたとき、２４０℃、１時間加熱後の位相差は７５％であり、位相差減少率は２５％だった。
【００８４】
このように、比較例３の組成物５は、重合性基を分子内に２個しか持たない材料のみで構成されている重合性液晶化合物であるため、本願発明の組成物２と比較して、作製できる光学異方体の位相差減少率が大きく、耐熱性に劣ることが明らかである。又、表面硬度も２Ｂと不十分なものであった。